(57)【特許請求の範囲】
【請求項１】
最表面に形成された釉薬層の表面性状が、ＪＩＳ  Ｂ０６０１（２００１）で規定される平均高さ（Ｒｃ）が０．５μｍ以上２．５μｍ以下であり、且つ、前記平均高さ（Ｒｃ）を平均長さ（ＲＳｍ）で割った値（Ｒｃ／ＲＳｍ）が、９×１０−３より大であり、１６×１０−３より小であることを特徴とする、衛生陶器。
【請求項２】
前記Ｒｃ／ＲＳｍが、１０×１０−３より大である、請求項１に記載の衛生陶器。
【請求項３】
前記釉薬層の６０°光沢度が４０以下である、請求項１に記載の衛生陶器。
【請求項４】
前記釉薬層の表面に、焼成工程において析出する結晶粒子が散在している、請求項１に記載の衛生陶器。
【請求項５】
前記釉薬層が結晶粒子を含んでなり、前記釉薬層中における前記結晶粒子の体積率が、２０ｖｏｌ％〜３０ｖｏｌ％である、請求項１に記載の衛生陶器。
【請求項６】
前記結晶粒子が、二価のアルカリ土類元素の化合物の結晶である、請求項４または５に記載の衛生陶器。
【請求項７】
前記結晶が、ジオプサイド（ＣａＯ−ＭｇＯ−２ＳｉＯ２）またはアノーサイト（ＣａＯ−Ａｌ２Ｏ３−ＳｉＯ２）である、請求項６に記載の衛生陶器。
【発明の詳細な説明】
【技術分野】
【０００１】
本発明は便器、洗面器などの衛生陶器に関し、さらに詳しくはマット調でありながら、優れた防汚性を示す表面を有する衛生陶器に関する。
【背景技術】
【０００２】
便器、洗面器などの衛生陶器には、汚れが付着しにくい衛生的な表面を確保するために、また外観意匠性を確保するために、釉薬層がその最表面に形成されている。汚れが付着しにくいことは、使用者に不快な思いをさせないとともに、使用者の清掃負荷を軽減できる。従って、汚れが付着しにくい表面を有する衛生陶器の提案が種々、なされている。
【０００３】
一方で、陶磁器の外観意匠性を確保するためには、色彩、光沢、マット調などを釉薬の種類によって設定することが行われている。そのうち、マット調（艶消し調）の表面は、光沢に比べ、落ち着いた雰囲気であることから、高級感のある表面になる。しかしながら、マット調表面は、表面に微細の凹凸ができているために、汚れが付着しやすく、また凹部に入り込んだ汚れが取り除き難いものとなってしまう。従って、マット調の表面はタイルにおいてよく良く利用されているが、衛生陶器にマット調表面を形成することは一般的には行われていない。
【０００４】
マット調の表目の表面を形成する手法としては、例えば、マット材となる原料を釉薬に乳濁させる方法（例えば、特開平６−２１１５４１号公報(特許文献１)）、焼成時に結晶を析出させる方法（特開平２−２２９７３６号公報（特許文献２））がある。
【先行技術文献】
【特許文献】
【０００５】
【特許文献１】特開平６−２１１５４１号公報
【特許文献２】特開平２−２２９７３６号公報
【発明の概要】
【発明が解決しようとする課題】
【０００６】
本発明者らは、今般、マット調の表面でありながら、汚れが付着しにくい表面を見出し、これを衛生陶器に適用すれば、衛生的な表面を確保しながら、落ち着いた、高級感のある衛生陶器が実現できる、との知見を得た。本発明はかかる知見に基づくものである。
【０００７】
従って、本発明は、マット調でありながら、優れた防汚性を示す表面を有する衛生陶器の提供をその目的としている。
【課題を解決するための手段】
【０００８】
そして、本発明による衛生陶器は、最表面に形成された釉薬層の表面性状が、ＪＩＳ  Ｂ０６０１（２００１）で規定される平均高さ（Ｒｃ）が２．５μｍ以下であり、且つ、前記平均高さ（Ｒｃ）を平均長さ（ＲＳｍ）で割った値（Ｒｃ／ＲＳｍ）が、９×１０−３より大であることを特徴とするものである。
【発明の効果】
【０００９】
本発明による衛生陶器は、マット調の表面でありながら、汚れが付着しにくい性質を有し、その結果、衛生的な表面を確保しながら、落ち着いた、高級感のある、従って商品価値の高い衛生陶器の提供が可能となった。
【発明を実施するための形態】
【００１０】
定義
本発明において、「衛生陶器」とは、トイレおよび洗面所周りで用いられる陶器製品を意味し、具体的には大便器、小便器、便器のサナ、便器タンク、洗面台の洗面器、手洗い器などを意味する。また、「陶器」とは、陶磁器のうち、素地の焼き締まりがやや吸水性のある程度で、かつ表面に釉薬を施したものを意味する
【００１１】
表面性状
本発明による衛生陶器は、最表面に形成された釉薬層の表面性状が、ＪＩＳ  Ｂ０６０１（２００１）で規定される平均高さ（Ｒｃ）が２．５μｍ以下、好ましくは０．５μｍ以上２．５μｍ以下である。また、同時に、本発明による衛生陶器は、ＪＩＳＢ０６０１（２００１）で規定される平均高さ（Ｒｃ）を平均長さ（ＲＳｍ）で割った値（Ｒｃ／ＲＳｍ）が、９×１０−３より大、好ましくは１２×１０−３より大である。このような性状を有する表面は、マット調（艶消し調）でありながら、汚れが付着しにくく、また付着しても容易に除去できるものである。マット調の表面は、落ち着いた、高級感のある雰囲気をもつものであり、これを従来、マット調の表面を形成していなかった衛生陶器に形成することで、これまでになかった商品価値のある衛生陶器の提供が可能となった。
【００１２】
本発明による衛生陶器が有する、マット調でありながら、汚れが付着しにくく、また付着しても容易に除去できるとの性質は、マット調は汚れが付着しやすく、また除去し難い、という当業者が有するこれまでの常識に反するものであり、意外性をもって受け入れられるものである。このような効果は、後記する実施例により具体的に明らかにされている。表面の性状、とりわけ平滑または粗さの程度を表わす指標は多数存在する。例えば、ＪＩＳには、Ｒａ（算術平均粗さ（中心線平均値））、Ｒｓｋ（非対称度）、Ｒｕｎ（突鋭度（とがり））、Ｒｚ（最大高さ）、Ｒｃ（平均凹凸高さ）、ＲＳｍ（凹凸の平均波長）などが規定されている。これら多数の中で、上述の値Ｒｃと、値（Ｒｃ／ＲＳｍ）とが一定に範囲内にあることで、マット調と、汚れが付着しにくく、また付着しても容易に除去できる性質が両立しえた。後記する実施例が示す通り、値Ｒｃと、値（Ｒｃ／ＲＳｍ）とが一定に範囲内にある場合に実現でき、そのいずれかの値がわずかに外れるだけでも、本発明による効果は得られない。
【００１３】
なお、本発明においてマット調とは、値Ｒｃと、値（Ｒｃ／ＲＳｍ）とが、上記範囲にあることで実現される表面状態を意味するが、本発明の好ましい態様によれば、さらに６０°光沢度が約４０以下、好ましくは３０以下の表面をいうものとする。
【００１４】
本発明の好ましい態様によれば、前記釉薬層の表面には結晶粒子が散在しており、その結晶粒子は焼成工程において析出するものであることが好ましい。すなわち、釉薬に含まれる結晶粒子がそのまま釉薬層に残るのはなく、焼成時に結晶粒子は全て融解し、その後に結晶粒子が生成することが好ましい。そして、本発明による好ましい態様にあっては、釉薬層中における前記結晶粒子の体積率が、２０ｖｏｌ％〜３０ｖｏｌ％とされる。
【００１５】
また、本発明の好ましい態様によれば、上記結晶粒子が二価のアルカリ土類元素の化合物の結晶であり、例えば、ジオプサイド（ＣａＯ−ＭｇＯ−２ＳｉＯ２）またはアノーサイト（ＣａＯ−Ａｌ２Ｏ３−ＳｉＯ２）であることが好ましい。
【００１６】
本発明による衛生陶器は、上記性状の表面を、衛生陶器の全ての表面に形成してもよいが、好ましくは、大便器および小便器のボール面は、本発明とは異なる防汚性の表面とされ、ボール面以外、具体的には、袴部、リム上面、タンク胴部、タンク蓋部などに上記表面性状の釉薬層を形成することが好ましい。
【００１７】
釉薬
本発明による釉薬層を生成する釉薬は、上記した表面性状が実現できる限り、その組成は限定されない。本発明において、一般的には釉薬原料とは、珪砂、長石、石灰石等の天然鉱物粒子の混合物と定義する。また顔料とは、例えば、コバルト化合物、鉄化合物等であり、乳濁剤とは、例えば、珪酸ジルコニウム、酸化錫等である。非晶質釉薬とは、上記のような天然鉱物粒子等の混合物からなる釉薬原料を高温で溶融した後、急冷してガラス化させた釉薬をいい、例えば、フリット釉薬が好適に利用可能である。
【００１８】
本発明の好ましい態様によれば、好ましい釉薬組成は、例えば、長石が１０ｗｔ％〜３０ｗｔ％、珪砂が１５ｗｔ％〜４０ｗｔ％、炭酸カルシウムが１０ｗｔ％〜２５ｗｔ％、コランダム、タルク、ドロマイト、亜鉛華が、それぞれ１０ｗｔ％以下、乳濁剤および顔料が合計１５ｗｔ％以下のものである。
【００１９】
衛生陶器素地
本発明による衛生陶器の 陶器素地は、特に限定されず、通常の衛生陶器素地であってよい。また、最表層の上記表面性状を有した釉薬層の下に、中間層となる釉薬層が設けられていてもよい。
【００２０】
製造方法
本発明による衛生陶器は、以下のような方法により好ましく製造することができる。すなわち、まず、陶器素地を、ケイ砂、長石、粘土等を原料として調製した衛生陶器素地泥漿を、吸水性の型を利用した鋳込み成形を用いて、適宜形状に成形する。その後、乾燥させた成形体表面に、上記釉薬原料をスプレーコーティング、ディップコーティング、スピンコーティング、ロールコーティング等の一般的な方法を適宜選択して塗布する。得られた表面釉薬層の前駆層が形成された成形体を、次に焼成する。焼成温度は、陶器素地が焼結し、かつ釉薬が軟化する１，０００℃以上１，３００℃以下の温度が好ましい。
【実施例】
【００２１】
本発明を以下の例に基づいて具体的に説明するが、本発明はこれらの例に限定されるものではない。
【００２２】
例１〜１４
下記表１の組成からなる天然鉱物粒子２ｋｇと水１ｋｇ及び球石４ｋｇを、容積６リットルの陶器製ポットに入れ、ボールミルにより約２４時間粉砕し釉薬スラリーを得た。次に、ケイ砂、長石、粘土等を原料として調製した衛生陶器素地泥漿を用いて、７０×７０ｍｍの板状試験片を作製した。この板状試験片上に、釉薬を濡れ吹き法によるスプレーコーティングで厚み０．５ｍｍになるように塗布し、その後、１１００〜１２００℃で焼成することで試料を得た。以上のようにして、衛生陶器の例１〜１２を得た。
【００２３】
また、例１３として、市販されている衛生陶器（色品番＃Ｎ１１、ＴＯＴＯ株式会社製）、例１４として過去に市販されていた衛生陶器（色品番＃Ｎ５Ｍ、ＴＯＴＯ株式会社製）の釉薬を利用して、例１〜１２と同様の板状試験片を用意し、衛生陶器の例１３および１４とした。
【００２４】
【表１】
0005482572.tif 000002
【００２５】
ＲｃおよびＲＳｍの測定
例１〜１４の試料について、ＪＩＳ  Ｂ０６０１（２００１年）による定義と表示に従い、ＪＩＳ  Ｂ０６０１（１９９６年）に準拠した触針式表面粗さ測定装置（株式会社ミツトヨ製ＳＶ−６２４）により測定した。
【００２６】
光沢度の測定
例１〜１４の試料について、その６０°光沢度を、ＪＩＳ  Ｚ８７４１に基づき、光沢計（コニカミノルタ社製ＧＭ−２６８）により測定した。
【００２７】
防汚性の評価
以下の方法によって、例１〜１４の表面の防汚性を評価した。
（１）サンプル表面のａ＊を色差計で測定し、その値をａ０＊とした。なお、以下も含めて、ａ＊の測定時には、５ｍｍ幅の白いマスクを線上に被せて、にじみによる測定バラツキを防止した。
（２）赤クレパスでサンプル上に３ｍｍ幅の線を書き、線上のａ＊を色差計で測定し、その値をａ１＊とした。
（３）市販のトイレ掃除シート（商品名：トイレクイックル）を用いて、線と垂直な方向に２５ｇ／ｃｍ２の荷重をかけた状態で、３０往復拭き取った。
（４）摺動後のサンプルのクレパスの線上の色を、色差計で測定し、その値をａ２＊とした。
（５）汚れ除去性を下記の式から算出した。
汚れ除去性（％）＝（ａ１＊−ａ２＊）／（ａ１＊−ａ０＊）
９０％以上の汚れ除去性は、除去性が良好と判断できる。
【００２８】
結果
以上の結果は、以下の表２に示される通りであった。
【表２】
0005482572.tif 000003